(57)【要約】【課題】線条体に被覆するとプリズム効果によりきらきらと赤、青、黄色などの淡い反射光を発する非常に鮮明・美麗でかつ退色が少なく耐候性のある着色性ロープ油剤を提供する【解決手段】ワイヤロープ、ワイヤー、ケーブルなどの線条体に被覆するロープ油剤を、顔料としてホログラムフイルムを細分化した微細粉を油性物質に０．１〜１０ｗｔ％添加して構成した。【選択図】図１
2004099801.tif 000002
【特許請求の範囲】
【請求項１】
ワイヤロープ、ワイヤー、ケーブルなどの線条体に被覆するロープ油剤において、油性物質に顔料としてホログラムフイルムを細分化した微細粉を０．１〜１０ｗｔ％添加してなることを特徴とする着色性ロープ油剤。
【請求項２】
ホログラムフイルムを細分化した微細粉０．１〜１０ｗｔ％と１０ｗｔ％以下の蛍光顔料を添加したものを含む請求項１に記載の着色性ロープ油剤。
【発明の詳細な説明】
【０００１】
【発明の属する技術分野】
本発明は着色性ロープ油に関する。
【０００２】
【従来の技術】
ワイヤロープに被覆する油剤、すなわちロープグリース、ロープ油と言われる軟固体状の油や非粘着状硬膜油においては、着色性顔料を入れて着色油としたものが知られている。
この着色油の着色性顔料としては、通常ペイントの製造に用いられる無機顔料、有機顔料などがあり、こうした着色油は、メーカーの識別や使い方の差別などを目的とした用途には問題がないものの、ロープ類の存在を明らかにするような目的でロープ類に塗布しても、全く目立たず、短期間で退色するため、実効がなかった。
【０００３】
この対策としては、着色性顔料として、蛍光顔料やパール顔料などを使用することが考えられる。しかし、ロープ類は、他物と接触される機会が多いため、撚られたロープの凸部表面に被覆された着色油は除去され、ロープ類の谷問に残る部分だけの小範囲となりやすい。そのため、前記蛍光顔料やパール顔料などを使用しても遠方からよく目立つまでの鮮明さが出にくい。
【０００４】
さらに、蓄光顔料は一度光エネルギーの刺激を受け、その刺激が蓄えられると発光するが、やがて減衰してしまうので、耐久性が乏しい。夜光顔料はあらかじめ刺激を与えるために放射性同位元素（トリチウム、プロメチウムなど）を励起エネルギー源として添加し常に発光状態を持続させるようにしたものであるが、励起源が人体への影響があるので使用に問題がある。有機系の夜光顔料は紫外線に対して弱いので、屋外で太陽光にさらされるロープには効果が乏しい。また、パール顔料は雲母に酸化金属と着色顔料を蒸着させたものであるが、ロープ油に入れても鮮明な反射的な色調は得られず、ロープに塗布しても実効が乏しい。
こうしたことから、従来ではロープ類の外周を直接鮮明に着色したものはなく、合成樹脂被覆するといった方法でしか着色されていなかった。
【０００５】
【発明が解決しようとする課題】
本発明は前記のような問題点を解消するためになされたもので、その目的とするところは、ロープ類に被覆するだけで、プリズム効果によりきらきらと赤、青、黄色などの淡い反射光を発する非常に鮮明・美麗で退色が少ない装飾ロープを得ることができ、かつまた耐候性がある着色性ロープ油剤を提供することにある。
【０００６】
【課題を解決するための手段】
上記目的を達成するため本発明は、ワイヤロープ、ワイヤー、ケーブルなどの線条体に被覆するロープ油剤において、油性物質に顔料としてホログラムフイルムを細分化した微細粉を０．１〜１０ｗｔ％添加してなることを特徴としている。
また、本発明は、ホログラムフイルムを細分化した微細粉０．１〜１０ｗｔ％に加え１０ｗｔ％以下の蛍光顔料を添加したものを含んでいる。
【０００７】
【発明の実施の形態】
以下本発明の実施例を添付図面を参照して説明する。
図１は本発明による着色性ロープ油剤を例示しており、１は着色性ロープ油剤で、油性物質２に顔料としてホログラムフイルムを細分化した微細粉３を添加し混合したものからなっている。
【０００８】
ホログラムフイルムを細分化した微細粉３は、例をあげると、図１（ｂ）に拡大して示すように、表面に微細な凹凸（溝）４０を形成した合成樹脂基材４と、前記凹凸４０に蒸着等によって積層されたアルミニウムなどの金属膜５と、その上に積層された合成樹脂の保護膜６からなり、通常、厚さ：２５〜５０μｍ、平均粒度：０．１〜４ｍｍ、かさ比重：０．２５〜０．５からなる。
【０００９】
このようなホログラム効果を帯びた顔料は、たとえば、ポリエチレンテレフタラメートやポリエステル等のフイルムに予めエンボス加工を施し、これにアルミニウム等の金属膜を形成させ、更にこれにエポキシレジン、ウレタンレジン、アクリルレジン等を被覆させた後、細かく裁断することで得られる。前記合成樹脂基材４や保護膜６は、予め顔料や染料の着色剤を混入させていてもよいし、場合によっては、保護膜６を設けずに合成樹脂基材４と金属膜５の２層としてもよい。
【００１０】
前記ホログラムフイルムを細分化した微細粉３を添加する油性物質２は、非粘着性硬膜油膜だけではなく、従来のワックスを主体にしたロープグリースに添加してもよい。また石鹸基及び非石鹸基のグリース状膜でもよい。ただ、いずれの場合も、基油の色相はできるだけ淡色にする。それは、淡色の方がホログラムフイルムを細分化した微細粉３の発光効果ないし呈色効果がよいからである。
【００１１】
本発明は、ホログラムフイルムを細分化した微細粉３を単独で油性物質２に添加する場合のほか、蛍光顔料と併用することも含んでいる。蛍光顔料と併用するすると、微妙な色調が助長されるためさらに美麗になる。しかし、通常の無機及び有機の顔料は添加しないことが好ましい。それは、通常の無機及び有機の顔料を使うとかえってホログラム効果が減衰してよい効果が得られないからである。
【００１２】
前記ホログラムフイルムを細分化した微細粉３の油性物質２に対する添加量は、プリズム効果を発揮し、塗膜面からきらきらと赤、青、黄色などの淡い反射光を発させるために、少なくとも０．１ｗｔ％が必要である。上限は経済価や反射の効率上、１０ｗｔ％以上添加の必要がないので１０ｗｔ％である。また、蛍光顔料を併用する場合、蛍光顔料は基油剤としての油性物質２の補色を狙うものなので１０ｗｔ％で足りる。
【００１３】
【実施例の作用】
上記本発明の着色性ロープ油剤は、図２と図３のように、ワイヤロープ、ワイヤー、ケーブルなどの線条体７に塗布して、８は塗膜を形成する。塗布方法は、刷毛塗り、吹付け、浸漬、押出し被覆など任意である。
線条体７の構造は任意であり、この例では複数本のストランド７０を撚り合わせて構成している。塗膜８は線条体７の全長に渡ってもよいし、部分的であってもよい。また、図３（ａ）のように断面の凸部を含めた全体に施してもよいし、図３（ｂ）のように谷間部分にのみ施してもよい。線条体７がストランドからなっている場合、塗膜８はストランドを構成している素線の谷間にも形成される。
【００１４】
上記のように本発明の着色性ロープ油剤を線条体７に被覆した場合、油性物質２により線条体７の錆の発生が防止される本来の効果に加え、顔料としての微細粉３がホログラムフイルムを細分化したものからなるので、プリズム効果を発揮し、塗膜面からきらきらと赤、青、黄色などの淡い虹色の反射光を発し、非常に美麗であり、しかも耐候性があるため長期にわたって退色しない。
【００１５】
通常、物体に入る光は、別の光輝性を帯びた物体（例えば鏡、金属面、無色透明な樹脂面等）から発する光により光学的に干渉作用が立体的に起こる。その際の干渉縞を記録、蓄積した感光材料がホログラムであり、通常の顔料や蛍光顔料の場合は、光の反射によってただ単にその顔料の色調を目が感覚するが、ホログラムフイルムを細分化した顔料を使用すると、光干渉による反射光が立体的に空中に三次元的に飛び出すような視覚を覚える。こうした顔料が油膜に共存しているため、あたかもプリズムに光が当たったときに赤、青、黄、緑などの反射光を発散するのと同じ現象を線条体７から発散させることができ、特異な三次元的な鮮美な輝きをもち、遠くからよく目立つ線条体７とすることができる。
【００１６】
したがって、ワイヤロープ、ワイヤー、ケーブルなどの線条体７が機械要素然としたものからカラフルで非常に目立つ要素に一変し、ファッション効果を持たせたいレジャー用設備たとえば遊園地やレジャーランド用のロープ、スキーリフトなどのロープ、道路のガードケー一ブル用ロープ、釣橋用ロープなどの安全用ロープなど広い範囲のものを、目立ちやすい装飾体に転換できる。
【００１７】
また、合成樹脂基材４や保護膜６に少量の蛍光染料を加えると、その相乗効果で基油剤にまず蛍光染料の色調が映え、更に光輝性のホログラム効果の顔料から発する反射光を視覚できる。
また、ホログラムフイルムを細分化した微細粉３と蛍光顔料と併用すると、微妙な色調が助長されてより美麗なものとなり、蛍光顔料は経時的に退色しても、ホログラムフイルムを細分化した微細粉３は退色しないので、装飾効果が長期にわたって持続される。
【００１８】
【実施例】
実施例１
マイクロワックス、精製鉱油、添加剤の三成分を適宜配分した滴点７２℃、ちょう度１００の軟固体状油剤９８部に、ホログラムフイルムを細分化した平均粒度０．６ｍｍ、厚さ２５μｍの微細粉１部と、グリーンの蛍光顔料１部を加えて均一に混合し、着色性ロープ油剤を得た。
油膜は薄いグリーン色状になり、更に分散されたホログラム効果のある反射光を発する油膜ができ、ワイヤロープの識別用、装飾用などに好適なロープ油剤が得られた。
【００１９】
実施例２
マイクロワックス、精製鉱油、石油樹脂、添加剤の四成分を適宜配分して、融点７５℃、針入度２０の可撓性のある非粘着膜油剤を得、このもの９５部に、ホログラムフイルムを細分化した平均粒度０．６ｍｍ、厚さ２５μｍの微細粉５部を加えて着色性ロープ油剤を得た。
淡色膜にホログラム効果のある反射光を発する油膜ができ、更にロープに塗り易くするため１０〜３０部の石油系溶剤を加えてロープに塗布すると薄い均一膜が得られた。
このものをガードケーブル用ロープなどに適用すると、自動車のビーム光に反射してロープの塗膜が光輝き、道路の境界線を明瞭に感じられる安全対策用として好適なロープが得られた。
【００２０】
実施例３
精製鉱油、リチウム石鹸、添加剤の三成分を適宜配分した滴点１８０℃、ちょう度２８０のグリース状油剤９８部に、ホログラムフイルムを細分化した平均粒度０．１ｍｍ、厚さ２５μｍの微細粉１部と、ピンクの蛍光顔料１部を加えて均一に混合し、着色性ロープ油剤を得た。
油膜は薄いピンク色状になり、更に分散されたホログラム効果のある反射光を発する油膜ができ、高温雰囲気で使われるワイヤロープや、潤滑性が望まれるリフト、ゴンドラ用ロープなどに好適なロープ油剤が得られた。
【００２１】
【発明の効果】
以上説明した本発明の請求項１によるときには、ホログラムフイルムを細分化した微細粉３を顔料として油性物質に０．１〜１０ｗｔ％添加しているので、防錆といった基本的効果を備えつつ、微粉体３がプリズム効果を発揮し、塗膜面がきらきらと赤、青、黄色などの淡い反射光を発する非常に美麗な線条体７とすることができる。しかも耐候性があり、退色が少ないので、長期にわたって特異な三次元的な鮮美な輝きをもち、遠くからよく目立つ線条体７とすることができる。
さらにロープ等に塗布するだけでよいため施工も簡単であり、したがって、レジャー用設備のロープ、スキーリフトなどのロープ、道路のガードケーブル用ロープ、さらには、釣橋用ロープなどの安全用ロープなど広い範囲で、目立つ、ファッション性のある線条体を安価に得ることができるというすぐれた効果が得られる。
【００２２】
請求項２によれば、ホログラムフイルムを細分化した微細粉３と蛍光顔料を併用するので、微妙な色調が助長されてより美麗な線条体７とすることができるというすぐれた効果が得られる。
【図面の簡単な説明】
【図１】（ａ）は本発明による着色性ロープ油剤を模式的に示す説明図、（ｂ）は本発明着色性ロープ油剤の顔料を拡大して示す断面図である。
【図２】本発明の着色性ロープ油剤を被覆した線条体の一例を示す側面図である。
【図３】（ａ）（ｂ）は本発明の着色性ロープ油剤を被覆した線条体の一例を拡大した断面図である。
【符号の説明】
１　　着色性ロープ油剤
２　　油性物質
３　　ホログラムフイルムを細分化した微細粉
７　線条体
【図１】
2004099801.tif 000003
【図２】
2004099801.tif 000004
【図３】
2004099801.tif 000005